"ジルコニア、チタニアおよびアルミナの少なくとも1種と酸化鉄との複合酸化物にアルカリ金属を担持した酸化鉄系の複合酸化物触媒であって、グリセリン含有水溶液中のグリセリンを少なくともアリルアルコールおよびプロピレンに転換するために用いられるための、触媒。前記複合酸化物はジルコニア酸化鉄系複合酸化物であり、ジルコニアの含有量が5~50質量の範囲である請求項1に記載の触媒。前記ジルコニア、チタニアおよびアルミナの合計の含有量は、複合酸化物の5~80質量の範囲である請求項1に記載の触媒。前記複合酸化物はチタニア酸化鉄系複合酸化物であり、チタニアの含有量が10~65質量の範囲である請求項1に記載の触媒。前記複合酸化物はアルミナ酸化鉄系複合酸化物であり、アルミナの含有量が5~50質量の範囲である請求項1に記載の触媒。アルカリ金属担持量が複合酸化物を構成する金属の合計モル数の1~5モルの範囲である請求項1~5のいずれかに記載の触媒。ジルコニア、チタニアおよびアルミナの少なくとも1種と酸化鉄との複合酸化物にアルカリ金属を担持した酸化鉄系の複合酸化物触媒に、グリセリンを含有する水溶液を加熱下に接触させて、前記水溶液中のグリセリンを少なくともアリルアルコールおよびプロピレンに転換することを含む、アリルアルコールおよびプロピレンの製造方法。前記複合酸化物はジルコニア酸化鉄系複合酸化物であり、ジルコニアの含有量が5~50質量の範囲である請求項7に記載の製造方法。前記ジルコニア、チタニアおよびアルミナの合計の含有量は、複合酸化物の5~80質量の範囲である請求項7に記載の製造方法。前記複合酸化物はチタニア酸化鉄系複合酸化物であり、チタニアの含有量が10~65質量の範囲である請求項7に記載の製造方法。前記複合酸化物はアルミナ酸化鉄系複合酸化物であり、アルミナの含有量が5~50質量の範囲である請求項7に記載の製造方法。前記複合酸化物触媒におけるアルカリ金属担持量が複合酸化物を構成する金属の合計モル数の1~5モルの範囲である請求項7~11のいずれかに記載の製造方法。前記加熱下の接触は、300~450°Cの範囲の温度で行う請求項7~12のいずれかに記載の製造方法。原料グリセリン供給速度に対する触媒量の割合が05~20の範囲である請求項7~13のいずれかに記載の製造方法。プロピレンを気体として回収する請求項7~14のいずれかに記載の製造方法。上述の低品位グリセリンは水を含有する。ところが、水は、従来の固体酸触媒や白金族触媒、ニッケル触媒に対して触媒劣化成分となる。それに対して、非特許文献1~2に記載の酸化鉄系触媒を用いることで、水溶液中のグリセリンからもアリルアルコールおよびプロピレン等の炭化水素が得られる。しかし、アリルアルコールおよびプロピレンと並行してヒドロキシアセトン、カルボン酸類およびケトン類も生成する。グリセリンからの生成物としては、C3化合物であるアリルアルコールおよびプロピレンが最も有用性が高く、アリルアルコールおよびプロピレンの選択率が高い方法が望まれていた。また、バイオディーゼル燃料の副生物であるグリセリンは、アルカリ金属を含有する水溶液である。アルカリ金属を含有する水溶液におけるグリセリンに対しても、非特許文献1~2に記載の酸化鉄系触媒は、アリルアルコールおよびプロピレン等の炭化水素を生成する。しかし、アリルアルコールおよびプロピレンと並行して生成するヒドロキシアセトン、カルボン酸類およびケトン類の生成率が高まり、結果としてアリルアルコールおよびプロピレンの選択率が低下する問題もあった。前述のように、グリセリンからの生成物としては、C3化合物であるアリルアルコールおよびプロピレンが最も有用性が高く、アリルアルコールおよびプロピレンの選択率が高い方法が望まれていた。そこで本発明の目的は、グリセリン水溶液を原料とし、アリルアルコールおよびプロピレンを高い選択率で生成できる触媒と、この触媒を用いたアリルアルコールおよびプロピレンの製造方法を提供することにある。さらに本発明の別の目的は、アルカリ金属を含むグリセリン水溶液を原料とし、アリルアルコールおよびプロピレンを高い選択率で生成できる触媒と、この触媒を用いたアリルアルコールおよびプロピレンの製造方法を提供することにある。本発明者らは、酸化鉄にジルコニア、チタニアまたはアルミナを複合した酸化鉄系触媒にアルカリ金属を担持することで、グリセリン水溶液を原料としても、アリルアルコールおよびプロピレンを高い選択率で生成できること、さらには、アルカリ金属を含むグリセリン水溶液を原料としても、アリルアルコールおよびプロピレンを高い選択率で生成できることを見出して本発明を完成させた。本発明は以下のとおりである。[1ジルコニア、チタニアおよびアルミナの少なくとも1種と酸化鉄との複合酸化物にアルカリ金属を担持した酸化鉄系の複合酸化物触媒であって、グリセリン含有水溶液中のグリセリンを少なくともアリルアルコールおよびプロピレンに転換するために用いられるための、触媒。[2前記グリセリン含有水溶液がアルカリ金属を含有する1に記載の触媒。[3前記グリセリン含有水溶液がアルカリ金属を実質的に含有しない1に記載の触媒。[4前記複合酸化物はジルコニア酸化鉄系複合酸化物であり、ジルコニアの含有量が5~50質量の範囲である1~3のいずれかに記載の触媒。[5前記ジルコニア、チタニアおよびアルミナの合計の含有量は、複合酸化物の5~80質量の範囲である1~3のいずれかに記載の触媒。[6前記複合酸化物はチタニア酸化鉄系複合酸化物であり、チタニアの含有量が10~65質量の範囲である1~3のいずれかに記載の触媒。[7前記複合酸化物はアルミナ酸化鉄系複合酸化物であり、アルミナの含有量が5~50質量の範囲である1~3のいずれかに記載の触媒。[8アルカリ金属担持量が複合酸化物を構成する金属の合計モル数の1~5モルの範囲である1~7のいずれかに記載の触媒。[9前記グリセリン含有水溶液は、アルカリ金属の含有量が0.1~10質量の範囲であり、グリセリンの含有量が1~70質量の範囲である2に記載の触媒。[10前記グリセリン含有水溶液は、グリセリンの含有量が1~70質量の範囲である2に記載の触媒。[11ジルコニア、チタニアおよびアルミナの少なくとも1種と酸化鉄との複合酸化物にアルカリ金属を担持した酸化鉄系の複合酸化物触媒に、グリセリンを含有する水溶液を加熱下に接触させて、前記水溶液中のグリセリンを少なくともアリルアルコールおよびプロピレンに転換することを含む、アリルアルコールおよびプロピレンの製造方法。[12前記グリセリン含有水溶液がアルカリ金属を含有する11に記載の製造方法。[13前記グリセリン含有水溶液がアルカリ金属を実質的に含有しない11に記載の製造方法。[14前記複合酸化物はジルコニア酸化鉄系複合酸化物であり、ジルコニアの含有量が5~50質量の範囲である11~13のいずれかに記載の製造方法。[15前記ジルコニア、チタニアおよびアルミナの合計の含有量は、複合酸化物の5~80質量の範囲である11~13のいずれかに記載の製造方法。[16前記複合酸化物はチタニア酸化鉄系複合酸化物であり、チタニアの含有量が10~65質量の範囲である11~13のいずれかに記載の製造方法。[17前記複合酸化物はアルミナ酸化鉄系複合酸化物であり、アルミナの含有量が5~50質量の範囲である11~13のいずれかに記載の製造方法。[18前記複合酸化物触媒におけるアルカリ金属担持量が複合酸化物を構成する金属の合計モル数の1~5モルの範囲である11~17のいずれかに記載の製造方法。[19前記加熱下の接触は、300~450°Cの範囲の温度で行う11~18のいずれかに記載の製造方法。[20原料グリセリン供給速度に対する触媒量の割合が05~20の範囲である11~19のいずれかに記載の製造方法。[21プロピレンを気体として回収する11~20のいずれかに記載の製造方法。本発明によれば、グリセリンの水溶液およびアルカリ金属含むグリセリンの水溶液を原料として、C3化合物であるアリルアルコールおよびプロピレンを高い選択率で合成することができる。本発明は、ジルコニア、チタニアおよびアルミナの少なくとも1種と酸化鉄との複合酸化物にアルカリ金属を担持した酸化鉄系の複合酸化物触媒に関する。この触媒は、グリセリンを含有する水溶液中のグリセリン並びにアルカリ金属およびグリセリンを含有する水溶液中のグリセリンを、少なくともアリルアルコールおよびプロピレンに転換するために用いられるためのものである。この転換反応については、アリルアルコールおよびプロピレンの製造方法において詳述する。本発明の複合酸化物触媒は、ジルコニア、チタニアおよびアルミナの少なくとも1種と酸化鉄との複合酸化物をベースとするものであり、ジルコニア、チタニアおよびアルミナの1種類が酸化鉄と複合した酸化物であっても、ジルコニア、チタニアおよびアルミナの2種類または全部が酸化鉄と複合した酸化物であってもよい。ジルコニア、チタニアおよびアルミナの合計の含有量は、複合酸化物の5~80質量の範囲であることができる。ジルコニア、チタニアおよびアルミナの種類と含有量に応じて、グリセリンからのアリルアルコールおよびプロピレンの転換率が変化するので、所望の転換率に応じてジルコニア、チタニアおよびアルミナの種類と含有量は適宜決定できる。ジルコニアと酸化鉄との複合酸化物の場合は、ジルコニアの含有量は、複合酸化物の好ましくは5~50質量の範囲、より好ましくは5~40質量の範囲、より好ましくは7~35質量の範囲である。ジルコニアの含有量が少ないと、グリセリンからのアリルアルコールおよびプロピレンへの転換率が低くなる傾向があり、ジルコニアの含有量が多くなりすぎると、アリルアルコールおよびプロピレンへほとんど転換しなくなる。チタニアと酸化鉄との複合酸化物の場合は、チタニアの含有量は、複合酸化物の好ましくは10~65質量の範囲、より好ましくは15~60質量の範囲、より好ましくは20~50質量の範囲である。チタニアの含有量が少ないと、グリセリンからのアリルアルコールおよびプロピレンへの転換率が低くなる傾向があり、チタニアの含有量が多くなりすぎても、アリルアルコールおよびプロピレンへの転換率が低くなる傾向がある。アルミナと酸化鉄との複合酸化物の場合は、アルミナの含有量は、複合酸化物の好ましくは5~50質量の範囲、より好ましくは5~40質量の範囲、より好ましくは7~35質量の範囲である。アルミナの含有量が少ないと、グリセリンからのアリルアルコールおよびプロピレンへの転換率が低くなる傾向があり、アルミナの含有量が多くなりすぎても、アリルアルコールおよびプロピレンへの転換率が低くなる傾向がある。ジルコニア、チタニアおよびアルミナの少なくとも1種と酸化鉄との複合酸化物へのアルカリ金属担持量は、複合酸化物に対して0.2~5質量の範囲、好ましくは0.5~3質量の範囲、より好ましくは0.8~2質量の範囲である。アルカリ金属担持量は、モルで表示すると、複合酸化物を構成する金属の合計モル数の0.1~8.5モルの範囲、好ましくは0.5~5モルの範囲、より好ましくは1~5モルの範囲である。アルカリ金属担持量が少ないと、アルカリ金属の担持効果が得られず、アルカリ金属を含有するグリセリン水溶液を原料とするアリルアルコールおよびプロピレンへの転換反応において、カルボン酸類等の生成が増加し、アリルアルコールおよびプロピレンの選択性が低下する傾向がある。アルカリ金属担持量が多くなりすぎると、アリルアルコール、プロピレン、カルボン酸類、ケトン類等の生成が減少し、グリセリンの重合反応生成物が増加する傾向がある。アルカリ金属としては、リウチム、ナトリウム、カリウム、ルビシウム、セシウムを挙げることができる。アルカリ金属の種類と担持量によってアルカリ金属の担持効果は変動するが、カルボン酸類等の生成を抑制し、アリルアルコールおよびプロピレンの選択性を高めるという観点からはナトリウムが最も好ましく、次いでルビシウム、カリウムの順である。アルカリ金属は単独種を担持することもできるが、2種以上を組み合わせて担持することもできる。尚、1~5モルの範囲のアルカリ金属担持量は、各アルカリ金属について質量で表示すると以下の通りである。リチウム018~1質量ナトリウム037~2質量カリウム057~3質量ルビジウム11~6質量セシウム17~9質量本発明のアルカリ金属を担持した複合酸化物触媒は、ジルコニア、チタニアおよびアルミナの少なくとも1種と酸化鉄との複合酸化物を硝酸鉄およびジルコニウム、チタンまたはアルミニウムの硝酸塩を原料として、例えば、アンモニアを用いる共沈法により調製し、次いで得られた複合酸化物に、例えば、アルカリ金属の硝酸塩を用いてアルカリ金属を担持することで得られる。アルカリ金属の担持後、好ましくは、焼成した後に必要により粉砕、分級、造粒等を行うこともできる。本発明のアルカリ金属を担持した複合酸化物触媒は、粉体、粒子、顆粒、ペレットまたは成形体等、適宜の形状とすることができる。本発明は上記アルカリ金属を担持した酸化鉄系の複合酸化物触媒を用いる、アリルアルコールおよびプロピレンの製造方法に関する。この製造方法では、上記本発明の触媒に、グリセリンを含有する水溶液またはアルカリ金属およびグリセリンを含有する水溶液を加熱下に接触させて、前記水溶液中のグリセリンを少なくともアリルアルコールおよびプロピレンに転換する。前記原料となるグリセリンを含有する水溶液は、アルカリ金属を実質的に含有せず、かつグリセリンの含有量が1~70質量の範囲であることが好ましく、より好ましくは5~50質量の範囲、さらに好ましくは10~40質量の範囲である。グリセリンの含有量が5質量未満では、主生成物はプロピレンとケトン類となるが炭酸ガス生成量が増加するという傾向があり、また、グリセリンの含有量が70質量を超えるとグリセリン自身の重合生成物が増加するという傾向がある。上記グリセリンを含有する水溶液において、アルカリ金属を実質的に含有しないとは、グリセリンを含有する水溶液の調製工程において、意図的にアルカリ金属を添加しないこと、またはアルカリ金属が混入する工程を経ないことを意味し、アルカリ金属の含有量は、01質量未満であることを意味する。また前記原料となるグリセリンを含有する水溶液にアルカリ金属が含まれる場合、アルカリ金属の含有量は、低いほど本発明の触媒による転換反応はスムーズに進行する。従って、上記アルカリ金属の含有量は、低いほど好ましいが、例えば、01~10質量の範囲であれば、本発明の触媒による転換反応を支障なく、アリルアルコールおよびプロピレンの選択率が高い状態で実施できる。但し、グリセリンを含有する水溶液に含まれるアルカリ金属の含有量は、低いほど本発明の触媒による転換反応はスムーズに進行するので、グリセリンを含有する水溶液を水で希釈してアルカリ金属の含有量を低くすることが好ましい場合がある。希釈の程度は、希釈後のグリセリンの含有量と希釈後のグリセリン含有量により得られるアリルアルコールおよびプロピレンの選択率も考慮して、適宜決定することができる。前記加熱下のグリセリンと触媒との接触は、例えば、300~450°Cの範囲、好ましくは320~400°Cの範囲の温度で行うことができる。加熱温度が300°Cを下回ると、反応が十分に進まず、また450°Cを超えると生成物の分解と酸化反応が進み、炭酸ガスが生成する傾向がある。原料グリセリン供給速度に対する触媒量の割合は、例えば、05~20の範囲、好ましくは1~10の範囲であることができる。WFが05を下回ると反応が十分に進まず、WFが20を超えると生成物の分解と酸化反応が進み、炭酸ガスが生成するという傾向がある。本発明の製造方法におけるグリセリンのアリルアルコールおよびプロピレンへの転換反応は、本発明の触媒を格納した固定床または流動床の反応器に、グリセリンを含有する水溶液を、必要によりキャリアーガスと共に供給し、反応器から流出する生成物を回収することが実施することができる。グリセリンのアリルアルコールおよびプロピレンへの転換反応は、以下に示される反応式に従う。グリセリンの転換反応には、少なくとも、アリルアルコール、次いでプロピレンとなる反応経路Iと、ヒドロキシアセトン、次いでカルボン酸類、さらにとケトン類へと転換される反応経路IIがあり、それ以外にアクロレインを生成する反応もある。本発明が目的とする反応は、アリルアルコール、次いでプロピレンとなる反応経路Iであり、アリルアルコールは液体として回収することができ、経路Iの最終生成物であるプロピレンは気体として回収することができる。それに対して、反応経路IIの生成物等は、液体として回収される。また、反応経路Iにおける生成物であるアリルアルコールおよびプロピレンの生成割合は、触媒の種類、反応温度、WF、原料とするグリセリン水溶液のグリセリン含有量等を変化させることで制御でき、例えば、アリルアルコールの生成割合を増やしたい場合には、アルカリ金属担持ZrO2FeOX触媒を使用し、反応温度350°C~375°C、WF=0.5~2.0、グリセリン含有量30重量~50重量とし、プロピレンの生成割合を増やしたい場合には、同様の触媒を使用して反応温度375°C~400°C、WF=5.0~15、グリセリン含有量5重量~20重量とする。また、アリルアルコール、副生物であるヒドロキシアセトン、カルボン酸類およびケトン類等は、水溶液として得られるので、これらは通常の分離法、たとえば蒸留により水と容易に分離可能である。本発明の製造方法におけるグリセリンのアリルアルコールおよびプロピレンへの転換反応において用いる原料が、アルカリ金属を含有するグリセリン含有水溶液である場合、反応の進行に伴って、原料に含まれるアルカリ金属が触媒表面に析出する場合がある。析出の程度や速度は、原料に含まれるアルカリ金属の濃度等に依存する。実施例でも示すように、触媒へのアルカリ金属の担持量が一定以上になると、触媒の働きが低下する傾向がある。従って、前記転換反応を原料に含まれるアルカリ金属が触媒表面に析出しにくい条件例えば、反応液中のアルカリ金属濃度を低くするを選択する、あるいは、一定時間経過した後に、触媒表面に析出したアルカリ金属を洗浄するなどして一部除去するなどの再生を施すことができる。但し、転換反応開始時のアルカリ金属担持量が比較的少ない場合には、原料中のアルカリ金属が触媒表面に析出することで、触媒の活性を向上させる可能性もある。以下、本発明を実施例によりさらに説明する。但し、本発明は実施例に限定される意図ではない。触媒調製例1ジルコニア-酸化鉄触媒ZrO2-FeOX触媒の調製方法1000mlビーカーに蒸留水を約600mlを入れた。そこへ、硝酸鉄九水和物4484gを加え、完全に溶解するまで攪拌した。100mlビーカーに蒸留水を約70mlを入れた。そこへ、硝酸酸化ジルコニウム1871gを加え,完全に溶解するまで攪拌した。の水溶液にの水溶液を加え、約30分間攪拌した。アンモニア水28質量を100ml三角フラスコに約40mlとり、蒸留水を加えて約100mlとした。の水溶液にpHメーターをセットし、マイクロポンプを用い、pHが70になるまでのアンモニア水溶液を滴下した。滴下終了までの滴下量は約60ml、滴下時間は約45分であった。その後、一時間攪拌し続けた。得られた沈殿物を吸引濾過により分離した。その後、ビーカーに移し、110°Cの乾燥機に静置して約24h乾燥させた。得られた固体は乳鉢を用いて粉砕し、500°C2h空気焼成した。尚、室温から500°Cまでの昇温速度は2°Cminとした。焼成後、再度乳鉢にて粉砕した。得られた粉末は,錠剤成形器を用いて2トン15minでプレスしてタブレットに成形し、篩を用いて粒径300~850μmの触媒ペレットを得た。得られた触媒ペレットを、X線回折法によりその結晶性を分析したところ、酸化鉄の結晶の一つであるヘマタイトであることを確認した。チタニア-酸化鉄触媒TiO2-FeOX触媒およびアルミナ-酸化鉄触媒Al2O3-FeOX触媒は、上記調製方法において、硝酸酸化ジルコニウム1871gに代えて、チタンテトライソプロポキシド1024gまたは硝酸アルミニウム2101gを用いることで調製した。いずれも得られた触媒ペレットを、X線回折法によりその結晶性を分析したところ、酸化鉄の結晶の一つであるヘマタイトであることを確認した。触媒調製例2カリウム担時ジルコニア-酸化鉄触媒K-ZrO2-FeOX触媒の調製方法1000mlビーカーに蒸留水を約600mlを入れた。そこへ、硝酸鉄九水和物4484gを加え、完全に溶解するまで攪拌した。100mlビーカーに蒸留水を約70mlを入れた。そこへ、硝酸酸化ジルコニウム1871gを加え,完全に溶解するまで攪拌した。の水溶液にの水溶液を加え、約30分間攪拌した。アンモニア水28質量を100ml三角フラスコに約40mlとり、蒸留水を加えて約100mlとした。の水溶液にpHメーターをセットし、マイクロポンプを用い、pHが70になるまでのアンモニア水溶液を滴下した。滴下終了までの滴下量は約60ml、滴下時間は約45分であった。その後、一時間攪拌し続けた。得られた沈殿物を吸引濾過により分離した。その後、ビーカーに移し、110°Cの乾燥機に静置して約24h乾燥させた。得られた固体は乳鉢を用いて粉砕した。得られた粉末60gを焼成皿へ移した。硝酸カリウムを4732mg用意し、同硝酸カリウムへ水を15ml加えて溶解させた。他のアルカリ金属を担持する場合、硝酸ナトリウムは3977mg、硝酸ルビジウムは6900mg、硝酸セシウムは9122mgとした。これらアルカリ金属イオンの担持量は、ジルコニウムと鉄のモル数ZrFeに対し1molとなるように設定している。で得られた粉末側と硝酸カリウムを含む水溶液を混合させた。スパチュラを用いて、約15min攪拌し、一昼夜放置した。を減圧乾燥機に入れ、減圧下で40°C2h→60°C2h減圧乾燥させた後、110°Cの乾燥機に静置して約24h乾燥させた。得られた固体は乳鉢を用いて粉砕した。で得られた粉末を500°C2h空気焼成した。尚、室温から500°Cまでの昇温速度は2°Cminとした。焼成後、再度乳鉢にて粉砕した。得られた粉末は,錠剤成形器を用いて2トン15minでプレスしてタブレットに成形し、篩を用いて粒径300~850μmの触媒ペレットを得た。得られた触媒ペレットを、X線回折法によりその結晶性を分析したところ、酸化鉄の結晶の一つであるヘマタイトであることを確認した。実施例1供給原料として、廃食用油からバイオディーゼル燃料を合成された際に排出される、グリセリンを含む廃液を10質量グリセリン濃度4質量となるように水で希釈した水溶液を用いた。図1に示す装置を用い、触媒には触媒調製方法2で調製したKを1モル担持したジルコニア酸化鉄触媒を使用し、キャリアーガスとしてN2、原料供給速度を20mlh、反応温度350°C、反応圧力は大気圧で、以下の表1に示す条件で実施した。反応時間は6時間とし、2時間毎に生成した液体およびガスを捕集して分析した。分析方法は、GCおよびGCMSで行った。結果を図21および22に示す。WF図21の結果から以下のことが分かる。6時間の反応時間中は、反応転化率はほぼ100を維持し、高活性を示した。アリルアルコールとプロピレンの合計収率が約20~25であり、6時間の反応時間中、活性も安定していた。カルボン酸とケトン類の合計収率が約20で一定であり、6時間の反応時間中、活性が安定していた。図22の結果から以下のことが分かる。アリルアルコール選択率が最も高かった。尚、図22に示す生成物選択率は、図21における不明成分グリセリン重合物を除いて算出した値である。以下の実施例および比較例においても同様である。実施例2及び3触媒の使用量を表1に示すように替えた以外は実施例1と同様に実施した。結果を図31および32並びに図41および42に示す。図31の結果から以下のことが分かる。6時間の反応時間中は、反応転化率はほぼ100を維持し、高活性を示した。アリルアルコールとプロピレンの合計収率が約20~25であり、6時間の反応時間中、活性が安定していた。カルボン酸とケトン類の合計収率が約20で一定であり、6時間の反応時間中、活性が安定していた。図32の結果から以下のことが分かる。アリルアルコール選択率が最も高かった。図41の結果から以下のことが分かる。アリルアルコールとプロピレンの合計収率が約20であった。触媒量が少ないため未反応グリセリンが残存した。図42の結果から以下のことが分かる。アリルアルコール選択率が最も高かった。比較例1及び2触媒を触媒調製方法1で調製した触媒に替えた以外は実施例2または3と同様の条件で実施した。結果を図51および52並びに図61および62に示す。図51の結果から以下のことが分かる。6時間の反応時間中は、反応転化率はほぼ100を維持し、高活性であった。アリルアルコールとプロピレンの合計収率が約25であった。カルボン酸とアリルアルコール収率が増加、プロピレンとケトン類収率低下した。これは、BDF副成グリセリンのカリウムや不純物の蓄積の影響で逐次反応が進行しないためと考えられる。図52の結果から以下のことが分かる。プロピレン収率の減少が顕著した。K担持ZrO2FeOXと比較し、反応経路Iの選択率が低かった。図61の結果から以下のことが分かる。アリルアルコールとプロピレンの合計収率が約20であった。カルボン酸とアリルアルコール収率が増加、プロピレンとケトン類収率低下した。図62の結果から以下のことが分かる。アリルアルコールとプロピレン選択率は比較例2とほぼ同程度であった。カルボン酸とケトン類の選択率が低かった。実施例2と比較例1の結果から、反応経路Iの収率および反応経路IIの収率、並びに反応経路Iと経路IIの収率のモル比を対比して図7に示す。反応経路I:アリルアルコールプロピレン反応経路II:ヒドロキシアセトンカルボン酸ケトン類不純物を多く含むBDF副生グリセリンの直接転換の場合、実施例では、経路I○が優先的に進み、経路II□は抑制され、経路I経路IIの比は、比較例1に比べて実施例2が約15倍であった。実施例4原料として30質量となるように試薬グリセリンを水で希釈した水溶液を用い、触媒の使用量、WFを表2に示すように替えた以外は実施例1と同様に実施した。結果を図81および82に示す。図81の結果から以下のことが分かる。アリルアルコールおよびプロピレンの生成を確認した。BDF由来グリセリン廃液からのアリルアルコール,プロピレン合成は,同酸化鉄系触媒とグリセリンの反応であることを確認した。図82の結果から以下のことが分かる。アリルアルコール選択率が最も高かった。実施例5触媒の使用量を表2に示すように替えた以外は実施例3と同様に実施した。結果を図91および92に示す。図91の結果から以下のことが分かる。アリルアルコールおよびプロピレンが生成し、これらが主生成物である。BDF由来グリセリン廃液からのアリルアルコール,プロピレン合成は,同酸化鉄系触媒とグリセリンの反応であることを確認した。図92の結果から以下のことが分かる。アリルアルコール選択率が最も高かった。実施例6触媒を、Naを1モル担持したジルコニア酸化鉄触媒に替えた以外は実施例4と同様に実施した。結果を図101および102に示す。図101の結果から以下のことが分かる。アリルアルコールおよびプロピレンが生成し、これらが主生成物である。K担持ZrO2FeOX触媒とほぼ同程度の生成物収率が得られた。図102の結果から以下のことが分かる。アリルアルコールおよびプロピレンが生成し、これらが主生成物である。K担持ZrO2FeOX触媒とほぼ同程度の選択率を示した。実施例7触媒を、Rbを1モル担持したジルコニア酸化鉄触媒に替えた以外は実施例4と同様に実施した。結果を図111および112に示す。図111の結果から以下のことが分かる。アリルアルコールおよびプロピレンが生成し、これらが主生成物である。K担持ZrO2FeOX触媒とほぼ同程度の生成物収率を示す。図112の結果から以下のことが分かる。アリルアルコールおよびプロピレンが生成し、これらが主生成物である。K担持ZrO2FeOX触媒とほぼ同程度の選択率を示す。実施例8触媒を、Csを1モル担持したジルコニア酸化鉄触媒に替えた以外は実施例4と同様に実施した。結果を図121および122に示す。図121の結果から以下のことが分かる。アリルアルコールおよびプロピレンが生成し、これらが主生成物である。K担持ZrO2FeOX触媒とほぼ同程度の生成物収率を示す。図122の結果から以下のことが分かる。アリルアルコールおよびプロピレンが生成し、これらが主生成物である。K担持ZrO2FeOX触媒とほぼ同程度の選択率を示す。実施例5~8および比較例3の実験結果をまとめて図131および132に示す。図131は、担持アルカリ金属の違いとアリルアルコールプロピレンの合計収率との関係を示し、図132は、担持アルカリ金属の違いとヒドロキシアセトンカルボン酸ケトン類の合計収率との関係を示す。図131の結果から以下のことが分かる。アルカリ金属の担持により,アリルアルコールプロピレン収率が大きく向上する。図132の結果から以下のことが分かる。アルカリ金属担持は,グリセリンからのアリルアルコールプロピレン合成に有効である。参考例1触媒としてZrO2FeOX触媒ZrO2担持量を0質量~100質量で変化を用いた以外は実施例3と同様に実施した。結果を図14に示す。参考例2触媒としてTiO2-FeOX触媒TiO2担持量を0質量~75質量で変化を用いた以外は実施例3と同様に実施した。結果を図15に示す。参考例3触媒としてAl2O3-FeOX触媒Al2O3担持量を0質量~25質量で変化を用いた以外は実施例3と同様に実施した。結果を図16に示す。比較例4触媒として固体酸触媒ベータ型ゼオライトを用い、触媒量を02g、反応時間を時間とした以外は実施例3と同様に実施した。結果を図17に示す。参考例4触媒としてMg担持ZrO2FeOX触媒を用いた以外は実施例4と同様に実施した。結果を図18に示す。実施例9原料として30質量となるように試薬グリセリンを水で希釈した水溶液を用い、触媒の使用量を06gとし、WFを1hとし、触媒のカリウム担持量を0から10mol変化させた以外は実施例1と同様に実施した。実験条件は以下の通りである。触媒:K担持ZrO2FeOX触媒ZrO2担持量は7質量反応温度350°C供給原料30質量水希釈試薬グリセリン原料原料の供給速度=2mlh触媒量06g,WF1h結果を図191および192に示す。図191の結果から以下のことが分かる。カリウム担持量が1~5molの範囲で、経路Iのアリルアルコールおよびプロピレンの生成が多いことを確認した。図192の結果から以下のことが分かる。カリウム担持量の増加に伴って、経路I経路II比が増大した。実施例10原料として30質量となるように試薬グリセリンを水で希釈した水溶液を用い、触媒の使用量を06gとし、WFを1hとし、反応温度を変化させた以外は実施例1と同様に実施した。実験条件は以下の通りである。触媒:K担持ZrO2FeOX触媒ZrO2担持量は7質量Kを1mol担持反応温度325~400°C供給原料30質量水希釈試薬グリセリン原料供給速度2mlh触媒量06g,WF1h結果を図20に示す。図20の結果から以下のことが分かる。反応温度が350°Cのときに、経路Iと経路IIの合計収率が最も高くなり、かつアリルアルコールの収率も最も高くなる。参考例5触媒としてZrO2FeOX触媒ZrO2担持量を0質量を用い、W粗製グリセリンを15~10の範囲で変化させた以外は実施例3と同様に実施した。実験条件は以下の通りである。結果を図21に示す。触媒:ZrO2FeOX触媒ZrO2担持量は7質量反応温度350°C供給原料10質量水希釈粗製グリセリングリセリン換算約37質量供給速度2mlhW粗製グリセリン=15~10結果を図21に示す。図21の結果から以下のことが分かる。W粗製グリセリンが高くなると、生成物はプロピレンとケトン類に集約される。W粗製グリセリン13において経路I経路II比は極大を示す。実施例11触媒のカリウム担持量を変化させた以外は実施例1と同様に実施した。実験条件は以下の通りである。結果を図22に示す。触媒:K担持ZrO2FeOX触媒ZrO2担持量は7質量反応温度350°C供給原料10質量水希釈粗製グリセリングリセリン換算約37質量供給速度2mlhW粗製グリセリン=5h図22の結果から以下のことが分かる。カリウムの担持によりプロピレンの収率が減少し、アリルアルコールの収率が増加する。カリウムの担持によりアリルアルコールからプロピレンへの反応が抑制されることを示唆する。カリウム担持量の増加に伴い、カルボン酸とケトン類が減少する。実施例12触媒の使用量を変化させた以外は実施例1と同様に実施した。実験条件は以下の通りである。結果を図23に示す。触媒:K担持ZrO2FeOX触媒ZrO2担持量は7質量Kを5mol担持反応温度350°C供給原料10質量水希釈粗製グリセリングリセリン換算約37質量供給速度2mlhW粗製グリセリン=15~10図22の結果から以下のことが分かる。触媒量が少ないと、逐次反応が進行しにくい。WF15のときにアリルアルコール収率が最大になる。実施例13実施例1と同様の条件で反応時間の経過による生成物の変化を調べた。実験条件は以下の通りである。結果を図241及び242に示す。触媒:K担持ZrO2FeOX触媒ZrO2担持量は7質量Kを1mol担持反応温度350°C供給原料10質量水希釈粗製グリセリングリセリン換算約37質量供給速度2mlhWF5h図241及び242の結果から以下のことが分かる。反応時間の経過に伴いアリルアルコールの収率が増大し、逐次反応が抑制される。2時間反応後と6時間反応後における触媒表面へのカリウム析出量を分析した結果を以下に示す。2時間後触媒に対し1質量相当のカリウムが析出17mol相当6時間後触媒に対し3質量相当のカリウムが析出50mol相当実施例14触媒のカリウム担持量を3molとした以外は、実施例1と同様の条件で反応時間の経過による生成物の変化を調べた。実験条件は以下の通りである。結果を図251及び252に示す。触媒:K担持ZrO2FeOX触媒ZrO2担持量は7質量Kを3mol担持反応温度350°C供給原料10質量水希釈粗製グリセリングリセリン換算約37質量供給速度2mlhWF5h図251及び252の結果から以下のことが分かる。実施例13と同様の傾向が見られた。反応時間の経過に伴いアリルアルコールの収率が増大し、逐次反応が抑制される。2時間反応後と6時間反応後における触媒表面へのカリウム析出量を分析した結果を以下に示す。2時間後触媒に対し1質量相当のカリウムが析出17mol相当6時間後触媒に対し3質量相当のカリウムが析出50mol相当"